(57)【要約】      （修正有）【課題】宝石調の美しい立体感のある仕上がりとなる厚盛装飾陶磁器を提供する。【解決手段】陶磁器素地１の釉薬層２上に無機顔料とガラスフラックスを含む絵柄層３ａ、３ｂと無色透明ガラス層４ａ、４ｂまたは着色透明ガラス層（透明ガラス層）４ａ、４ｂをこの順に積層し焼成する工程を少なくとも２回行い厚盛加飾層５、６を形成することを特徴とする厚盛加飾陶磁器の製造方法及びその方法で製造された厚盛加飾陶磁器。前記絵柄層と透明ガラス層のペアを２層以上有する構造の宝石様の美しい仕上がりの厚盛加飾陶磁器が得られる。【選択図】図１
2014201512.tif 000002
【特許請求の範囲】
【請求項１】
陶磁器素地の釉薬層上に無機顔料とガラスフラックスを含む絵柄層と無色透明ガラス層または着色透明ガラス層（透明ガラス層）とをこの順に積層し焼成する工程を少なくとも２回行い厚盛加飾層を形成することを特徴とする厚盛加飾陶磁器の製造方法。
【請求項２】
前記透明ガラス層（無色透明ガラス層または着色透明ガラス層）の焼成後の厚みが１００μｍ以上であり、前記厚盛加飾層の焼成後の厚みが２００μｍ〜５ｍｍである請求項１に記載の厚盛加飾磁器の製造方法。
【請求項３】
前記絵柄層と前記透明ガラス層を積層し焼成する工程を２回行う請求項１または２に記載の厚盛加飾陶磁器の製造方法。
【請求項４】
請求項１〜３のいずれかに記載の方法で製造された厚盛加飾陶磁器。
【発明の詳細な説明】
【技術分野】
【０００１】
本発明は、厚盛加飾陶磁器の製造方法に関する。さらに詳しく言えば、陶磁器素地表面に施された釉薬層上に無機顔料及びガラスフラックスを含む絵柄層と透明ガラス層（無色透明ガラス層または着色透明ガラス層）とを積層し、焼成して厚盛加飾層を形成する厚盛加飾陶磁器の製造方法において、絵柄層と透明ガラス層を積層し焼成する厚盛加飾層形成工程を少なくとも２回行う厚盛加飾が施された宝石調の外観を有する陶磁器の製造方法に関する。
【背景技術】
【０００２】
無機顔料で装飾された従来の装飾陶磁器は、その断面構造が素地層、釉薬層及び絵柄層の順で構成され、さらに絵柄層の上にガラスフラックス層を施したものが一般的である。従来技術により得られた装飾陶磁器は平面的で立体感がないか、もしくは立体感があっても、単純にガラス様の厚膜装飾であり宝石調の様相を呈していない。
一般に、宝石と呼ばれるものとしては、例えばダイヤモンド、サファイヤ、ルビー、トパーズ、エメラルドのような透明なものや、オパール、瑪瑙、タイガーズアイ、マラカイト、アメシストといった半透明の美しい模様のあるものが挙げられるが、いずれもガラスとは異なる屈折率があるために、光の反射や独特の屈折を持っている。また、それらの微量構成元素や結晶欠陥に起因した色や模様があるため、貴重なものとして扱われている。しかし、装飾陶磁器については、これらの宝石に似た見え方をする宝石調のものは存在しない。
【０００３】
特許第４８６５９９４号掲載公報(特許文献１)には、溶融後に０．５〜３．０ｍｍの高さとなる半球状の断面形状を備え生地側(表面側)からの反射光を観察可能な透光性厚盛材料層を釉層の上に形成する厚盛材料層形成工程と、前記厚盛材料層の形成に先立つて前記釉層と厚盛材料層との間に有色の下地材料層を設ける工程とを含む、厚盛層を通して下地層の着色を透視できる透明感のある宝石様質感のある厚盛加飾が施された陶磁器の製造方法が開示されている。しかし、特許文献１の方法で得られる陶磁器は、ガラス様の厚盛層を通して下地有色層を観察するものであって宝石の光沢・色調にはほど遠いものである。
【先行技術文献】
【特許文献】
【０００４】
【特許文献１】特許第４８６５９９４号掲載公報
【発明の概要】
【発明が解決しようとする課題】
【０００５】
本発明の目的は、ガラスフラックスを用いた厚盛加飾法により陶磁器の釉薬層上に宝石調の厚盛加飾が施された陶磁器（以下、「厚盛加飾陶磁器」と略記する。）の製造方法を提供することにある。
【課題を解決するための手段】
【０００６】
本発明者らは、鋭意研究を重ねた結果、無機顔料とガラスフラックスを含む絵柄層と無色透明ガラス層または着色透明ガラス層（両層を合わせて「透明ガラス層」と略記することがある。）をこの順に積層し焼成する工程を少なくとも２回行い、絵柄層と透明ガラス層のペアー（以下、これを「ペア層」と称することがある。）を複層化することによって、宝石様の外観、すなわち平面的でなく奥行き感があり、ガラスとは異なる反射を示す外観を有し、また、絵柄層と無色透明ガラス層もしくは有色透明ガラス層の複層化によって得られる陰（シャドー）がオパール、タイガーズアイ、マラカイトなどのような模様のある半透明の美しい宝石調外観を示す厚盛加飾陶磁器が得られることを見出し、本発明を完成した。
【０００７】
すなわち、本発明は以下の［１］〜［３］の厚盛加飾磁器の製造方法、及び［４］の厚盛加飾陶磁器を提供する。
［１］陶磁器素地の釉薬層上に無機顔料とガラスフラックスを含む絵柄層と無色透明ガラス層または着色透明ガラス層（透明ガラス層）をこの順に積層し焼成する工程を少なくとも２回行い厚盛加飾層を形成することを特徴とする厚盛加飾陶磁器の製造方法。
［２］前記透明ガラス層（無色透明ガラス層または着色透明ガラス層）の焼成後の厚みが１００μｍ以上であり、前記厚盛加飾層の焼成後の厚みが２００μｍ〜５ｍｍである前項１に記載の厚盛加飾陶磁器の製造方法。
［３］前記絵柄層と前記透明ガラス層を積層し焼成する工程を２回行う請求項１または２に記載の厚盛加飾陶磁器の製造方法。
［４］前項１〜３のいずれかに記載の方法で製造された厚盛加飾が施された陶磁器。
【発明の効果】
【０００８】
本発明によれば、釉薬層上に、絵柄層、透明ガラス層、絵柄層及び透明ガラス層の４層以上にて形成される厚盛加飾層中の絵柄層が透明ガラス層を挟んで少なくとも２層存在する構造を持ち、特に中間透明ガラス層の光屈折効果によりガラスとは異なる反射を示し、絵柄に立体感、奥行き感が生起すると共に着色透明ガラス層を使用した場合にはその色特有の宝石調外観を呈し、また絵柄層と無色透明ガラス層もしくは有色透明ガラス層の複層化によって光を通す透明部分と光を部分的に遮る絵柄層によって得られる陰（シャドー）がオパール、タイガーズアイ、マラカイトなどのような模様のある半透明の美しい宝石調外観を示す厚盛加飾陶磁器を製造することができる。
【図面の簡単な説明】
【０００９】
【図１】本発明の方法によって得られる厚盛加飾陶磁器の断面を示す模式図である。
【図２】本発明の厚盛加飾陶磁器の製造方法で使用する転写紙の断面構造を示す模式図である。
【図３】（Ａ）〜（Ｄ）は本発明の厚盛加飾陶磁器の製造方法を説明する工程ごとの断面構造図である。
【図４】（Ａ）は本発明の実施例で製造したペア層を２層有する厚盛加飾陶磁器の写真であり、（Ｂ）はペア層を単層とした比較例で製造した厚盛加飾を施した陶磁器の写真である。
【発明を実施するための形態】
【００１０】
本発明の方法によって得られる代表的な厚盛加飾が施された宝石調装飾陶磁器例の模式断面図を図１に示す。図１において、１は素地層、２は釉薬層、３は絵柄層、４は透明ガラス層（無色透明ガラス層または有色透明ガラス層）であり、絵柄層（３ａ）と透明ガラス層（４ａ）の第１のペア層５の上には絵柄層（３ｂ）と透明ガラス層（４ｂ）の第２のペア層６が積層されている。すなわち、本例の厚盛加飾陶磁器では第１の絵柄層（３ａ）が釉薬層（１）と透明ガラス層（４ａ）の間に、また第２の絵柄層（３ｂ）が透明ガラス層（４ａ）と透明ガラス層（４ｂ）の間に挟まれた構造となっている。
【００１１】
素地層（１）は特に限定されず、代表的な陶磁器素地としてボーンチャイナ、磁器、硬質陶器、せっ器などが挙げられる。ボーンチャイナは、一般的にボーンアッシュ３５〜５５質量部、カオリン２０〜３５質量部、粘土０〜１５質量部、長石１０〜２５質量部の原料組成から、また、それ以外の陶磁器はカオリン２５〜３３質量部、粘土０〜１５質量部、ドロマイト０〜３質量部、コーンウォール石（一部カオリン化した長石質花崗岩）０〜２５質量部の原料組成からなる。製法については、成形物を乾燥し、次いで１２００℃〜１３００℃の温度で締焼きし、施釉した後、１１００℃〜１２００℃で釉焼成される。
【００１２】
釉薬層（２）となる釉薬は前記陶磁器素地に適合するものが適宜選択されるが、素地部の熱膨張係数に対して若干低い熱膨張係数の低いものが使用され、絵柄層３のガラスフラックスや透明ガラス層４の透明ガラス組成物の熱膨張係数よりも高い熱膨張係数であることが好ましい。
【００１３】
３の絵柄層は色彩感を発現する厚み（約１０μｍ）の層であり、釉薬層２上に有し、通常、無色透明なガラスフラックスと、耐熱性に優れた所望の有色無機顔料とで構成される。
絵柄層３に用いられるガラスフラックスは無機顔料の色の濃度を薄めたり、焼成時における無機顔料の溶融状態をよくする目的で使用されるが、一般的にはアルカリホウ珪酸ガラスが使用されるが、その化学組成は特に限定されず、Ｎａ2Ｏ、Ｋ2Ｏ、Ｌｉ2Ｏ、ＣａＯ、ＭｇＯ、ＢａＯ、ＺｎＯ、ＰｂＯ、Ｂ2Ｏ3、Ａｌ2Ｏ3、ＳｉＯ2等を含み、ＰｂＯを含まないものが望ましい。
【００１４】
絵柄層３に用いる発色要素である無機顔料としては、窯業分野で従来から一般に利用されている、青、赤、黄、マロン、緑、紺、茶、グレー、白等の色彩を持つ無機顔料が挙げられ、具体例としては酸化コバルト、酸化鉄、酸化銅、酸化マンガン、酸化クロム、酸化ニッケル、酸化バナジウム、酸化スズ等及びそれらの複合酸化物が挙げられる。
【００１５】
透明ガラス層（無色透明ガラス層または有色透明ガラス層）に用いる材料は、一般的にアルカリを含むホウ系珪酸ガラスと呼ばれるものであり、Ｎａ2Ｏ、Ｋ2Ｏ、Ｌｉ2Ｏ、ＣａＯ、ＭｇＯ、ＢａＯ、ＺｎＯ、ＰｂＯ、Ｂ2Ｏ3、Ａｌ2Ｏ3、ＳｉＯ2等が含まれる無色透明ガラス用の組成物、前記無色透明ガラス用の成分に、Ｆｅ2Ｏ3、ＣｕＯ、ＭｎＯ、ＮｉＯ、ＣｏＯ等の有色成分を加えた有色透明ガラス組成物であり、これらの組成物は装飾される陶磁器素地および釉薬の熱膨張係数に応じて適宜組成を調整する。
【００１６】
絵柄層及び透明ガラス層（無色透明ガラス層または有色透明ガラス層）の形成方法としては絵柄を手描きしその上にイッチン盛あるいは手盛りにて無色透明ガラス層または有色透明ガラス層を盛る操作を繰り返す方法、及びスクリーン印刷を用いる方法があるが、大量生産にはスクリーン印刷法が適している。
【００１７】
絵柄層は、焼成後の外観に陰影（シャドー）を生ずるように、無機顔料は単色で、あるいは複数色を組み合わせて使用され、網点印刷の手法を採用することによって、宝石調の陰影のある外観に装飾することができる。このような絵柄層を製造する際はスクリーン印刷法を使用するのが一般的であるが、オフセット印刷などによっても可能である。
【００１８】
スクリーン印刷法では、図２に転写紙断面の模式図を示すように、一般的には澱粉質材料等を主成分とする水溶性の接着剤層９が塗布された台紙７上に、絵柄層及び絵柄層を固定するトップコート層８をスクリーン印刷した転写紙を用いる。本発明の厚盛加飾陶磁器の製造を目的とする転写紙では、絵柄層の色合いや種々の宝石様色調に応じた反射、屈折を見せるための「陰」となる絵柄を上記網点印刷法で印刷する。
【００１９】
絵柄層として、１回もしくは必要に応じて複数回印刷することにより、５〜３０μｍの厚みを持つ絵柄層をまず形成する。次いでこの絵柄層の上に透明ガラス層（無色透明ガラス層または有色透明ガラス層）を１〜５回印刷することにより厚みが１００〜５００μｍの透明ガラス層を形成する。
【００２０】
本発明では、絵柄層及び透明ガラス層の位置を固定するために高分子樹脂材料組成物からなるトップコート（カバーコートとも言う。）８を印刷する。トップコートの高分子樹脂材料の代表例はアクリル樹脂であるが、フィルムを構成でき、焼成時に燃焼し消失する樹脂材料であればよく特に制限なく使用できる。
【００２１】
上記方法により得られた転写紙を用いて、図３（Ａ）〜（Ｄ）に示す工程により本発明の厚盛加飾陶磁器を製造する。
上記の転写紙を水に浸すことによって澱粉質材料を水に溶かし、台紙からトップコートで固定された絵柄層及び無色透明層あるいは有色透明層の構成物を剥がす。台紙から剥がされた構成物を次いで陶磁器上の絵柄を施したい位置に置き、陶磁器と絵柄を密着させることによって転写加工する。（Ａ）に転写紙を転写加工したとき状態を示す。この際、一般的にヘラと呼ばれるゴムや柔らかめの樹脂による道具を使い、トップコートの上から絵柄をスクイーズして密着させる。
【００２２】
陶磁器素地表面に転写加工した後、７００〜９００℃の範囲の温度において焼成して絵柄層と透明ガラス層との第１のペア層を有する装飾陶磁器が得られる。トップコート８は焼成時に燃えて消失し、絵柄層３及び透明ガラス層４が溶融して（Ｂ）に示すように角部が丸みを帯びた状態に焼成される。
【００２３】
次いで、焼成された装飾陶磁器上に、（Ｃ）に示すように再度上記と同一の転写紙により同一の絵柄層３及び透明ガラス層４、並びにトップコート層８を積層する。これを再度、７００〜９００℃の範囲の温度で加熱して焼成することにより、陶磁器素地の釉薬層上に第１ペア層（絵柄層及び透明ガラス層）、及び第２ペア層（絵柄層及び透明ガラス層）を有する厚盛加飾陶磁器が得られる。
以上は、ペア層を２層設ける例について説明したが、ペア層を３層以上設ける場合も同様にペア層形成工程を追加することにより厚盛加飾が施された陶磁器を製造することができる。
【００２４】
本発明では、前記透明ガラス層（無色透明ガラス層または着色透明ガラス層）の焼成後の厚みが１００μｍ以上であり、前記厚盛加飾層の焼成後の厚みが２００μｍ〜５ｍｍとなるように厚盛加飾層を設ける。
【００２５】
前記透明ガラス層（無色透明ガラス層または着色透明ガラス層）の焼成後の厚みが１００μｍ未満では積層させた時に透明性のある立体感や奥行き感が得られにくい。また、前記厚盛加飾層の焼成後の厚みが２００μｍ未満ではそれ自体の立体感が出にくく、厚みが大きいほど立体感は出るが、５ｍｍを超えると釉薬と厚盛ガラス層との熱膨張率の差に起因するひび割れ等を起こしやすい。
【実施例】
【００２６】
以下に本発明について実施例及び比較例を挙げて説明するが、本発明は下記の記載により何ら限定されるものではない。
【００２７】
［転写紙の作成］  
１）絵柄層の印刷
絵柄層に使用する絵具として、ホウ珪酸ガラス成分（Ｎａ2Ｏ、Ｋ2Ｏ、Ｌｉ2Ｏ、ＣａＯ、ＭｇＯ、ＢａＯ、ＺｎＯ、ＰｂＯ、Ｂ2Ｏ3、Ａｌ2Ｏ3、ＳｉＯ2等を含む）とＣｏＯを含む青色無機顔料フラックス（ (株)ザワピグメンツ製、３５８０８）を２５質量部ホウ珪酸ガラス（Ｎａ2Ｏ、Ｋ2Ｏ、Ｌｉ2Ｏ、ＣａＯ、ＭｇＯ、ＢａＯ、ＺｎＯ、ＰｂＯ、Ｂ2Ｏ3、Ａｌ2Ｏ3、ＳｉＯ2等を含む）（イザワピグメンツ製、３５１０２）を２５質量部及びメジウム（ベヒクルとも言う。互応化学工業（株）製、ＯＳ−４３６０）を５０質量部の割合にて、３本ローラー（窯業用として一般的な混練機）を用いて混合して絵柄層用ペースト（絵具）を調製した。
この絵具を用いて、スクリーン印刷により絵柄層（１回目）を焼成前の印刷厚み約１０μｍに印刷した。
次いで、青色無機顔料（(株)イザワピグメンツ製、３５８０８）５０質量部、メジウム（互応化学工業（株）製、ＯＳ―４３６０）５０質量部の割合にて、同じく３本ローラーにて混合して調製した絵の具を用いて、スクリーン印刷により絵柄層（２回目）を印刷厚み約１０μｍに印刷した。
【００２８】
２）透明ガラス層の印刷
一般的なホウ珪酸ガラスガラス成分（Ｎａ2Ｏ、Ｋ2Ｏ、Ｌｉ2Ｏ、ＣａＯ、ＭｇＯ、ＢａＯ、ＺｎＯ、Ｂ2Ｏ3、Ａｌ2Ｏ3、ＳｉＯ2等を含む）にＣｕＯを含む着色透明ガラス（(株)イザワピグメンツ製、５８８０１）６０質量部、及びメジウム（互応化学工業（株）製、ＯＳ−４３６０）４０質量部の割合にて混合し絵具を調製した。
混合された絵具を用い、厚く印刷するためのスクリーン版（約７００μｍ厚のスクリーン）を用い、着色透明ガラス層（１回目）を焼成前の印刷厚みで約２００μｍに印刷した。次いで、さらに２回（計３回）印刷を繰り返すことにより、５５０μｍの印刷厚みとなる着色透明ガラス層を印刷した。
【００２９】
３）トップコートの印刷
最後にアクリル樹脂を主成分とするトップコート（互応化学工業（株）、ＬＯ−１５０）を装飾絵柄（絵柄層及び着色透明ガラス層）を覆うように印刷した。
上記の方法により同一絵柄の転写紙を３枚作成した。
【００３０】
実施例
上記の転写紙を水に浸して印刷層(絵柄層、透明ガラス層及びトップコート)を、ボーンチャイナの釉薬層の所定の位置に裁置し転写加工した。これを室温から３時間かけて８５０℃まで昇温し、その温度で１時間加熱焼成した後、２時間で室温まで冷却した。次いで、焼成された装飾陶磁器上の絵柄の上に、上記の転写紙の印刷層を転写加工し、これを再度３時間で８５０℃まで昇温し同温度で１時間焼成後、２時間で室温まで冷却して陶磁器素地の釉薬層上に第１ペア層（絵柄層及び透明ガラス層）、及び第２ペア層（絵柄層及び透明ガラス層）を有する厚盛加飾陶磁器を得た。厚盛加飾部の写真を図４（Ａ）に示す。この陶磁器の厚盛加飾部の透明ガラス層の焼成後の厚みは２層合わせて６２０μｍであり、厚盛加飾層の焼成後の厚みは２層合わせて６４０μｍであった。
【００３１】
比較例
実施例と同様に上記の転写紙をボーンチャイナの釉薬層の所定の位置に裁置し転写加工した。これを実施例と同様に昇温し８５０℃の温度で１時間焼成し、室温に冷却して、ペア層（絵柄層及び透明ガラス層）を有する比較用の厚盛加飾陶磁器を得た。厚盛加飾部の写真を図４（Ｂ）に示す。この陶磁器の厚盛加飾部の透明ガラス層の焼成後の厚みは３１０μｍであり、厚盛加飾層の焼成後の厚みは３２０μｍであった。
【００３２】
図４（Ａ）及び（Ｂ）の写真に示すように、単一のペア層を有する図４（Ｂ）の厚盛加飾陶磁器では、単に絵柄の上にガラスが載っているだけの外観であり、宝石調とは離れたものであるが、図４（Ａ）の２層のペア層（絵柄層及び透明ガラス層）を有する厚盛加飾陶磁器は奥行き感のある宝石調の外観を呈している。
【産業上の利用可能性】
【００３３】
本発明の方法で得られる厚盛加飾を施した陶磁器は、カップ、ボール、皿などのガラス製品や同様の陶磁器製品の分野だけでなく、表面に装飾するためのガラス製品用の転写紙、および陶磁器製品用の転写紙を製造する印刷業、陶磁器製品に絵付け装飾を行う分野でも有用である。
【符号の説明】
【００３４】
１  素地層
２  釉薬層
３（３ａ，３ｂ）  絵柄層
４（４ａ，４ｂ）  透明ガラス層
５  第１のペア層
６  第２のペア層
７  転写紙の台紙
８  トップコート
９  接着層
【図１】
2014201512.tif 000003
【図２】
2014201512.tif 000004
【図３】
2014201512.tif 000005
【図４】
2014201512.tif 000006